(57)【要約】【課題】エネルギー密度が高く、高出力であって、充放電を繰り返しても容量低下が少ないサイクル特性の良好な非水電解液二次電池を提供する。【解決手段】電極活物質を含む正極４と、負極６と、正極４と負極４との間に介在する電解質９とを有し、電解質９が、主な電解質溶媒として、水素原子の安定同位体である重水素を天然存在比よりも高濃度に含む重水素化溶媒を含有することを特徴とする非水電解液二次電池１を採用する。【選択図】図１
2015018718.tif 000002
【特許請求の範囲】
【請求項１】
電極活物質を含む正極と、負極と、前記正極と前記負極との間に介在する電解質とを有し、前記電極活物質の電極反応によって充放電する非水電解液二次電池であって、
前記電解質が、主な電解質溶媒として、水素原子の安定同位体である重水素を天然存在比よりも高濃度に含む重水素化溶媒を含有することを特徴とする非水電解液二次電池。
【請求項２】
前記重水素化溶媒が、重水素化炭酸エステルであることを特徴とする請求項１に記載の非水電解液二次電池。
【請求項３】
前記電極活物質が、有機化合物であることを特徴とする請求項１又は２に記載の非水電解液二次電池。
【請求項４】
前記電極活物質の電極反応における反応出発物、生成物及び中間生成物のうちのいずれかに、前記有機化合物を含むことを特徴とする請求項３に記載の非水電解液二次電池。
【請求項５】
前記有機化合物が、中性のラジカル化合物、ルベアン酸構造を有する化合物及び共役ジアミン構造を有する化合物のうちの少なくとも１種であることを特徴とする請求項３又は４に記載の非水電解液二次電池。
【請求項６】
前記中性のラジカル化合物が、ニトロキシルラジカル化合物であることを特徴とする請求項５に記載の非水電解液二次電池。
【請求項７】
前記ルベアン酸構造を有する化合物が、下記の一般式（１）で表されることを特徴とする請求項５に記載の非水電解液二次電池。
【化１】
2015018718.tif 000031
なお、上記一般式（１）において、Ｒ１及びＲ２は、置換または非置換のイミノ基、置換または非置換のアルキレン基、もしくは置換または非置換のアリーレン基である。式中ｎは、１〜１００の整数、好ましくは１〜２０の整数である。
【請求項８】
前記共役ジアミン構造を有する化合物が、下記の一般式（２）で表されることを特徴とする請求項５に記載の非水電解液二次電池。
【化２】
2015018718.tif 000032
なお、上記一般式（２）において、Ｒ３及びＲ４は、置換または非置換のアルキル基、置換または非置換のアルキレン基、置換または非置換のアリーレン基、置換または非置換のカルボニル基、置換または非置換のアシル基、置換または非置換のアルコキシカルボニル基、置換または非置換のエステル基、置換または非置換のエーテル基、置換または非置換のチオエーテル基、置換または非置換のアミン基、置換または非置換のアミド基、置換または非置換のスルホン基、置換または非置換のチオスルホニル基、置換または非置換のスルホンアミド基、置換または非置換のイミン基、置換または非置換のアゾ基、もしくはこれらの１以上の組み合わせからなる連結基である。
また、上記一般式（２）において、Ｘ１〜Ｘ４は、ハロゲン原子、ヒドロキシル基、ニトロ基、シアノ基、カルボキシル基、置換または非置換のアルキル基、置換または非置換のアルケニル基、置換または非置換のシクロアルキル基、置換または非置換の芳香族炭化水素基、置換または非置換の芳香族複素環基、置換または非置換のアラルキル基、置換または非置換のアミノ基、置換または非置換のアルコキシ基、置換または非置換のアリールオキシ基、置換または非置換のアルコキシカルボニル基、置換または非置換のアリールオキシカルボニル基、置換または非置換のアシル基、もしくは置換または非置換のアシルオキシ基であり、これらの置換基は置換基同士で環構造を形成していてもよい。
【発明の詳細な説明】
【技術分野】
【０００１】
本発明は、非水電解液二次電池に関するものであり、特に、電解液として重水素化溶媒を用いた非水電解液二次電池に関するものである。
【背景技術】
【０００２】
携帯電話やポータブル電子機器の市場の拡大とともに、これらに用いられる電池に対して、エネルギー密度の向上や高出力化といった要求が高まっている。これらの要求に応えるため、リチウムイオン等のアルカリ金属イオンを荷電担体として、その電荷授受に伴う電気化学反応を利用した二次電池が開発されている。特に、リチウムイオン二次電池は、エネルギー密度が大きく、現在広く普及している。
【０００３】
このようなリチウムイオン二次電池には、正極活物質としてリチウム含有遷移金属酸化物が、負極活物質として炭素材料が用いられている。そして、これらの活物質に対するリチウムイオンの挿入反応及び脱離反応を利用して電池の充放電を行っている。しかしながら、リチウムイオン二次電池のエネルギー密度は理論的な限界に近付いており、さらなる高エネルギー密度化が難しい状況となっている。
【０００４】
そこで、このような問題を解決すべく、近年、有機化合物を正極活物質とする二次電池が提案されている。このような二次電池には、有機ラジカル化合物を利用したものや有機硫黄化合物、キノン化合物を利用したものがあり、これらの研究開発が盛んにおこなわれている。
【０００５】
ところで、特許文献１には、ニトロキシルラジカル化合物、オキシラジカル化合物及び窒素原子上にラジカルを有する窒素ラジカル化合物を使用した二次電池用活物質が開示されている。この特許文献１には、ラジカルとして安定性が高いニトロキシルラジカルを使用した実施例が記載されている。具体的には、例えば、ニトロニルニトロキシド化合物を含む電極層を正極とし、リチウム張り合わせ銅箔を負極として二次電池を作成して繰り返し充放電したところ、１０サイクル以上にわたって充放電が可能であることが開示されている。
【０００６】
また、有機硫黄化合物は、結合エネルギーの小さなＳ−Ｓ結合を形成するため、反応による結合と開裂とを利用して充放電を行うことができる。例えば、特許文献２及び非特許文献１には、下記式（Ａ）で示されるジスルフィド化合物を電極活物質とする蓄電デバイスが開示されている。
Ｒ−Ｓ−Ｓ−Ｒ  …  （Ａ）
（ただし、上記式（Ａ）において、Ｒは脂肪族有機基又は芳香族有機基を表しており、それぞれ同一であっても異なっていてもよい。）
【０００７】
この有機硫黄化合物は、還元状態でＳ−Ｓ結合が開裂することによって、有機チオレート（Ｒ−ＳＨ）を形成する。そして、この有機チオレートは、酸化状態でＳ−Ｓ結合が形成されて有機硫黄化合物（Ｒ−Ｓ−Ｓ−Ｒ）に復元する。つまり、この有機ジスルフィド化合物の可逆的な酸化還元反応によって充放電を行うことができる。
【０００８】
また、特許文献３には、下記式（Ｂ）で示される構造単位を有しており、リチウムイオンと結合可能であるルベアン酸又はルベアン酸ポリマーを含む蓄電デバイスが開示されている。この特許文献３には、ルベアン酸を用いた場合に、活物質の質量あたり４００Ａｈ／ｋｇの容量密度を有する電池が得られることが示されている。
−（ＮＨ−ＣＳ−ＣＳ−ＮＨ）−  …  （Ｂ）
【０００９】
また、キノン化合物は、共役系によって還元体であるエノラートイオンが安定化されるため、酸化還元反応が可逆であり、このキノン化合物を利用して充放電を行うことができる。特許文献４には、オルト位の位置関係で２つのキノン基を有する特定のキノン化合物、特にフェナントレンキノン化合物をオリゴマー化又はポリマー化して電極活物質とした蓄電デバイスが開示されている。具体的には、フェナントレンキノン２量体が二つの酸化還元電圧（２．９Ｖ付近及び２．５Ｖ付近）を示し、初回の放電容量が２００Ａｈ／ｋｇに達することが記載されている。
【００１０】
ところで、二次電池では、一般に充放電を繰り返すと活物質の溶解や不可逆反応の進行により容量が低下する。ここで、電解液としては、このような活物質の溶解や副反応の少ないものが好ましいため、電解液溶媒にはエチレンカーボネートやジエチルカーボネートなどの炭酸エステル類が用いられている。
【００１１】
また、活物質の溶解や不可逆反応のより少ないものとして、例えば、特許文献５及び特許文献６には、グライムなどのイオン伝導体を電解質とする電気化学電池が開示されている。また、特許文献７には鎖状スルホン化合物と４級アンモニウム塩とからなる電気二重層キャパシタ用電解液が、特許文献８には含フッ素飽和環状炭化水素と鎖状スルホン化合物と環状スルホン化合物とからなる蓄電デバイス用非水溶媒が開示されている。
【００１２】
また、特許文献９には、重水素化など標識化した炭酸エステル化合物を含む電解液が開示されており、電池内部の反応や作動メカニズムの解析に利用できることが示されている。
【先行技術文献】
【特許文献】
【００１３】
【特許文献１】特開２００４−２０７２４９号公報
【特許文献２】米国特許第４８３３０４８号公報
【特許文献３】特開２００８−１４７０１５号公報
【特許文献４】特開２００８−２２２５５９号公報
【特許文献５】特表平９−５１１６１５号公報
【特許文献６】特表２００２−５３２８５４号公報
【特許文献７】特開２０１１−０４４６３２号公報
【特許文献８】特開２０１１−０２３３３０号公報
【特許文献９】特開２００７−０８４４６９号公報
【非特許文献】
【００１４】
【非特許文献１】Ｊ．Ｅｌｅｃｔｒｏｃｈｅｍ．Ｓｏｃ．，Ｖｏｌ１３６，ｐ．６６１−６６４（１９８９）
【発明の概要】
【発明が解決しようとする課題】
【００１５】
しかしながら、上述した特許文献１〜４及び非特許文献１では、ニトロキシルラジカル化合物等の有機ラジカル化合物やジスルフィド化合物、ルベアン酸化合物、フェナントレンキノン化合物などの有機化合物を電極活物質に使用しているものの、通常の電解質溶媒では安定性が十分ではなく、充放電サイクルを繰り返すと容量が低下するという問題点がある。
【００１６】
また、特許文献５及び特許文献６では、硫黄化合物からなる電極に用いる電解液としてグライムが示されているが、この場合もサイクル安定性が不十分であり、期待された効果は得られない。また、特許文献７及び特許文献８では、鎖状スルホン化合物を電解液として利用しているが、サイクル安定性が未だ不十分であった。さらに、特許文献９では、重水素化した炭酸エステルを使用しているが、含有量が小さいため、重水素化していない化合物との違いはみられない。なお、特許文献９には、有機化合物からなる活物質についての記載は認められない。
【００１７】
このように、従来では、有機ラジカル化合物やジスルフィド化合物、ルベアン酸、キノンなどの有機化合物を電極活物質に使用して高容量密度電池の可能性が提案されているが、充放電サイクルに対する安定性が不十分であった。すなわち、高エネルギー密度でサイクル特性が良好な二次電池を、未だ実現できていないのが実情である。
【００１８】
本発明は、上記事情に鑑みてなされたものであって、エネルギー密度が高く、高出力で、充放電を繰り返しても容量低下が少ないサイクル特性の良好な非水電解液二次電池を提供することを課題とする。
【課題を解決するための手段】
【００１９】
本発明は、以下の構成を備える。
請求項１に係る発明は、電極活物質を含む正極と、負極と、前記正極と前記負極との間に介在する電解質とを有し、前記電極活物質の電極反応によって充放電する非水電解液二次電池であって、
前記電解質が、主な電解質溶媒として、水素原子の安定同位体である重水素を天然存在比よりも高濃度に含む重水素化溶媒を含有することを特徴とする非水電解液二次電池である。
【００２０】
請求項２に係る発明は、前記重水素化溶媒が、重水素化炭酸エステルであることを特徴とする請求項１に記載の非水電解液二次電池である。
【００２１】
請求項３に係る発明は、前記電極活物質が、有機化合物であることを特徴とする請求項１又は２に記載の非水電解液二次電池である。
【００２２】
請求項４に係る発明は、前記電極活物質の電極反応における反応出発物、生成物及び中間生成物のうちのいずれかに、前記有機化合物を含むことを特徴とする請求項３に記載の非水電解液二次電池である。
【００２３】
請求項５に係る発明は、前記有機化合物が、中性のラジカル化合物、ルベアン酸構造を有する化合物及び共役ジアミン構造を有する化合物のうちの少なくとも１種であることを特徴とする請求項３又は４に記載の非水電解液二次電池である。
【００２４】
請求項６に係る発明は、前記中性のラジカル化合物が、ニトロキシルラジカル化合物であることを特徴とする請求項５に記載の非水電解液二次電池である。
【００２５】
請求項７に係る発明は、前記ルベアン酸構造を有する化合物が、下記の一般式（１）で表されることを特徴とする請求項５に記載の非水電解液二次電池である。
【化１】
2015018718.tif 000003
なお、上記一般式（１）において、Ｒ１及びＲ２は、置換または非置換のイミノ基、置換または非置換のアルキレン基、もしくは置換または非置換のアリーレン基である。式中ｎは、１〜１００の整数、好ましくは１〜２０の整数である。
【００２６】
請求項８に係る発明は、前記共役ジアミン構造を有する化合物が、下記の一般式（２）で表されることを特徴とする請求項５に記載の非水電解液二次電池である。
【化２】
2015018718.tif 000004
なお、上記一般式（２）において、Ｒ３及びＲ４は、置換または非置換のアルキル基、置換または非置換のアルキレン基、置換または非置換のアリーレン基、置換または非置換のカルボニル基、置換または非置換のアシル基、置換または非置換のアルコキシカルボニル基、置換または非置換のエステル基、置換または非置換のエーテル基、置換または非置換のチオエーテル基、置換または非置換のアミン基、置換または非置換のアミド基、置換または非置換のスルホン基、置換または非置換のチオスルホニル基、置換または非置換のスルホンアミド基、置換または非置換のイミン基、置換または非置換のアゾ基、もしくはこれらの１以上の組み合わせからなる連結基である。
また、上記一般式（２）において、Ｘ１〜Ｘ４は、ハロゲン原子、ヒドロキシル基、ニトロ基、シアノ基、カルボキシル基、置換または非置換のアルキル基、置換または非置換のアルケニル基、置換または非置換のシクロアルキル基、置換または非置換の芳香族炭化水素基、置換または非置換の芳香族複素環基、置換または非置換のアラルキル基、置換または非置換のアミノ基、置換または非置換のアルコキシ基、置換または非置換のアリールオキシ基、置換または非置換のアルコキシカルボニル基、置換または非置換のアリールオキシカルボニル基、置換または非置換のアシル基、もしくは置換または非置換のアシルオキシ基であり、これらの置換基は置換基同士で環構造を形成していてもよい。
【発明の効果】
【００２７】
本発明の非水電解液二次電池は、主な電解質溶媒として、水素原子の安定同位体である重水素を天然存在比よりも高濃度に含む重水素化溶媒を用いるため、電極活物質の電極反応の際の副反応を抑制することができる。これにより、エネルギー密度が高く、高出力で、充放電を繰り返しても容量低下が少ないサイクル特性が良好かつ安定性に優れた非水電解液二次電池を提供することができる。
【図面の簡単な説明】
【００２８】
【図１】図１は、本発明を適用した一実施形態であるリチウム二次電池の一例を示す断面図である。
【図２】図２は、実施例１の二次電池を充放電した結果を示す図である。
【図３】図３は、比較例１の二次電池を充放電した結果を示す図である。
【発明を実施するための形態】
【００２９】
以下、本発明を適用した一実施形態であるリチウム二次電池について、それに用いる電解質溶媒とあわせて、図面を用いて詳細に説明する。
なお、以下の説明で用いる図面は、特徴をわかりやすくするために、便宜上特徴となる部分を拡大して示している場合があり、各構成要素の寸法比率などが実際と同じであるとは限らない。
【００３０】
先ず、本発明の一実施形態であるリチウム二次電池の構成について説明する。
図１は、本発明を適用した一実施形態であるリチウム二次電池の一例を示す断面図である。図１に示すように、本実施形態のリチウム二次電池（非水電解液二次電池）１は、正極ケース２と、負極ケース３と、この正極２と負極３との間に介在する電解質９と、を有している。この正極ケース２及び負極ケース３は、いずれも円盤状の薄板形状に形成されており、コイン型のリチウム二次電池を構成している。
【００３１】
正極ケース２は、正極集電体を構成しており、その底部中央には、電極活物質をシート状に成型した正極４が配設されている。この正極４上には、微多孔膜、織布、不織布等の多孔性のシート又はフィルムで形成されたセパレータ５が積層されている。さらに、セパレータ５上には、負極６が積層されている。
【００３２】
負極６としては、例えば、銅箔にリチウムの金属箔を重ね合わせたものや、黒鉛やハードカーボン等のリチウム吸蔵材料を銅箔に塗布したものを使用することができる。この負極６上には、金属からなる負極集電体７が積層されている。さらに、負極集電体７上には、金属製のばね８が載置されている。
【００３３】
負極ケース３は、金属製のばね８の付勢力に抗して正極ケース２に固着されている。そして、正極ケース２と負極ケース３とが固着されることによって形成された内部空間には、正極４、セパレータ５、負極６及び負極集電体７が積層されて載置されるとともに、電解質９が充填されている。また、この内部空間を形成する正極ケース２と負極ケース３との間隙は、ガスケット１０を介して封止されている。
【００３４】
ここで、電解質９は、正極（電極活物質）４と対向電極である負極６との間に介在して両電極間の荷電担体輸送を行う。このような電解質９としては、室温で１０−５〜１０−１Ｓ／ｃｍのイオン伝導度を有するものを使用することができ、例えば、電解質塩を電解質溶媒に溶解させた電解液を使用することができる。
【００３５】
すなわち、本実施形態のリチウム二次電池１は、正極４、負極６及び電解質９を有しており、電極活物質の電極反応によって充放電する非水電解液二次電池である。そして、本実施形態のリチウム二次電池１は、電解質９が、主な電解質溶媒として、水素原子の安定同位体である重水素を天然存在比よりも高濃度に含む重水素化溶媒を含有することを特徴としている。
【００３６】
ここで、重水素化溶媒とは、分子中の水素（Ｈ）の一部又は全部が重水素（２Ｈ）化した溶媒である。この重水素化溶媒は、天然の状態でも一定割合存在している。本実施形態では、重水素を天然存在比（０．０１５％）よりも高濃度に含む重水素化溶媒を主な電解質溶媒として利用する。より具体的には、重水素化溶媒の分子中の重水素化率が、１％以上であることが好ましく、１０％以上であることがより好ましく、９０％以上であることがさらに好ましい。
【００３７】
なお、電解質溶媒が、重水素化溶媒と、当該重水素化溶媒と同一の有機溶媒であって分子中の水素が重水素化されていない有機溶媒とが混合されている場合には、当該電解質溶媒から重水素化溶媒単独での重水素化率を求めることが困難な場合がある。したがって、同一の有機溶媒の重水素化溶媒と非重水素化溶媒との混合溶媒の場合には、当該混合溶媒全体の重水素化率を上述した範囲内に調整してもよい。
【００３８】
また、本実施形態において、重水素化溶媒を主な電解質溶媒とすることは、電解質溶媒に占める重水素化溶媒の比率が、１０質量％以上であることを示すものであり、反応解析等のために少量添加したものとは明確に区別されるものである。なお、電解質溶媒に占める重水素化溶媒の比率を示す場合には、重水素化溶媒と非重水素化溶媒とがそれぞれ別の有機溶媒であることが好ましい。
【００３９】
ここで、電解質塩としては、例えば、ＬｉＰＦ６、ＬｉＣｌＯ４、ＬｉＢＦ４、ＬｉＣＦ３ＳＯ３、ＬｉＮ（ＣＦ３ＳＯ２）２、ＬｉＮ（Ｃ２Ｆ５ＳＯ２）２、ＬｉＣ（ＣＦ３ＳＯ２）３、ＬｉＣ（Ｃ２Ｆ５ＳＯ２）３ｍ等を使用することができる。
【００４０】
重水素化溶媒としては、分子中の水素（Ｈ）の一部又は全部が重水素（２Ｈ）化した、例えば、エチレンカーボネート、プロピレンカーボネートジメチルカーボネート、ジエチルカーボネート、メチルエチルカーボネート、γ‐ブチロラクトン、テトラヒドロフラン、ジオキソラン、スルホラン、ジメチルスルホン、メチルエチルスルホン、メチルイソプロピルスルホン、エチルイソプロピルスルホン、ジメチルホルムアミド、ジメチルアセトアミド、１−メチル−２−ピロリドン等が挙げられる。これらの中でも、安定化効果の点から、特に、エチレンカーボネート、プロピレンカーボネートジメチルカーボネート、ジエチルカーボネート、メチルエチルカーボネートなどの重水素化炭酸エスエル、およびスルホラン、ジメチルスルホン、メチルエチルスルホン、メチルイソプロピルスルホン、エチルイソプロピルスルホンなどの重水素化スルホンが好ましい。
【００４１】
なお、本実施形態のリチウム二次電池１において、重水素化溶媒の製造方法は、特に限定されるものではなく、重質量数溶媒の製造方法として一般的な方法、例えば、ビルディングブロックとなる重質量数化合物を組み合わせ製造する方法や、酸、塩基、または金属などの触媒存在下で所定元素を安定同位体元素と交換させる方法で製造することができる。
【００４２】
このように、主な電解質溶媒として、水素原子の安定同位体である重水素を天然存在比よりも高濃度に含む重水素化溶媒を用いることにより、電極活物質の充放電反応の過程で生じる副反応を抑制することができるため、安定性に優れたリチウム二次電池１が得られる。なお、本実施形態のリチウム二次電池１では、電極活物質は特に限定されるものではないが、このような効果は、電極活物質が有機化合物である場合に特に顕著である。
【００４３】
一方、電極活物質として、例えば、リチウム酸化物を用いたリチウム二次電池であっても、電解質溶媒が重水素化溶媒であれば、高温時や過充電時には副反応を抑制する効果を発揮することができる。
【００４４】
また、二次電池の電極活物質は、充放電により可逆的に酸化もしくは還元されるため、充電状態、放電状態、あるいはその途中の状態で異なる構造、状態を取ることが知られている。したがって、本実施形態では、電極活物質は、少なくとも放電反応における反応出発物（電池電極反応で化学反応を起こす物質）、生成物（化学反応の結果生じる物質）、及び中間生成物のうちのいずれかに含まれていればよい。
【００４５】
上述したように、本実施形態のリチウム二次電池１では、電極活物質が有機化合物であることが好ましい。また、有機化合物としては、特に限定されるものではないが、中性のラジカル化合物、ルベアン酸構造を有する化合物及び共役ジアミン構造を有する化合物のうちの少なくとも１種であることが好ましい。
以下に、電極活物質に好適に用いられる有機化合物の具体的な化合物を例示するが、これらに限定されるものではない。
【００４６】
中性の安定ラジカル化合物としては、ニトロキシルラジカル化合物、ニトロニルニトロキシルラジカル化合物、フェルダジルラジカル化合物、チオアミニルラジカル化合物などを用いることができる。このうち、充放電の安定性から、ニトロキシルラジカル化合物が特に好ましい。
【００４７】
ニトロキシルラジカル化合物としては、例えば、以下の化学式（３）〜（７）で表わされる化合物が挙げられる。なお、化学式（３）〜（７）中において、ｎは、１〜１００の整数、好ましくは１〜２０の整数である。
【００４８】
【化３】
2015018718.tif 000005
【化４】
2015018718.tif 000006
【化５】
2015018718.tif 000007
【化６】
2015018718.tif 000008
【化７】
2015018718.tif 000009
【００４９】
ルベアン酸構造を有する化合物は、下記の一般式（１）で表される。
【化８】
2015018718.tif 000010
なお、上記一般式（１）において、Ｒ１及びＲ２は、置換または非置換のイミノ基、置換または非置換のアルキレン基、もしくは置換または非置換のアリーレン基である。式中ｎは、１〜１００の整数、好ましくは１〜２０の整数である。
【００５０】
ルベアン酸構造を有する化合物としては、例えば、以下の化学式（８）〜（１７）で表わされる化合物が挙げられる。なお、化学式（９）〜（１７）中において、ｎは、１〜１００の整数、好ましくは１〜２０の整数である。
【００５１】
【化９】
2015018718.tif 000011
【化１０】
2015018718.tif 000012
【化１１】
2015018718.tif 000013
【化１２】
2015018718.tif 000014
【化１３】
2015018718.tif 000015
【化１４】
2015018718.tif 000016
【化１５】
2015018718.tif 000017
【化１６】
2015018718.tif 000018
【化１７】
2015018718.tif 000019
【化１８】
2015018718.tif 000020
【００５２】
共役ジアミン構造を有する化合物は、下記の一般式（２）で表される。
【化１９】
2015018718.tif 000021
【００５３】
なお、上記一般式（２）において、Ｒ３及びＲ４は、置換または非置換のアルキル基、置換または非置換のアルキレン基、置換または非置換のアリーレン基、置換または非置換のカルボニル基、置換または非置換のアシル基、置換または非置換のアルコキシカルボニル基、置換または非置換のエステル基、置換または非置換のエーテル基、置換または非置換のチオエーテル基、置換または非置換のアミン基、置換または非置換のアミド基、置換または非置換のスルホン基、置換または非置換のチオスルホニル基、置換または非置換のスルホンアミド基、置換または非置換のイミン基、置換または非置換のアゾ基、もしくはこれらの１以上の組み合わせからなる連結基である。
【００５４】
また、上記一般式（２）において、Ｘ１〜Ｘ４は、ハロゲン原子、ヒドロキシル基、ニトロ基、シアノ基、カルボキシル基、置換または非置換のアルキル基、置換または非置換のアルケニル基、置換または非置換のシクロアルキル基、置換または非置換の芳香族炭化水素基、置換または非置換の芳香族複素環基、置換または非置換のアラルキル基、置換または非置換のアミノ基、置換または非置換のアルコキシ基、置換または非置換のアリールオキシ基、置換または非置換のアルコキシカルボニル基、置換または非置換のアリールオキシカルボニル基、置換または非置換のアシル基、もしくは置換または非置換のアシルオキシ基であり、これらの置換基は置換基同士で環構造を形成していてもよい。
【００５５】
共役ジアミン構造を有する化合物としては、例えば、以下の化学式（１８）〜（２４）で表わされる化合物が挙げられる。なお、化学式（２２）〜（２４）中において、ｎは、１〜１００の整数、好ましくは１〜２０の整数である。
【００５６】
【化２０】
2015018718.tif 000022
【化２１】
2015018718.tif 000023
【化２２】
2015018718.tif 000024
【化２３】
2015018718.tif 000025
【化２４】
2015018718.tif 000026
【化２５】
2015018718.tif 000027
【化２６】
2015018718.tif 000028
【００５７】
次に、本実施形態のリチウム二次電池１の製造方法について説明する。
まず、上述した電極活物質を電極形状に形成する。例えば、電極活物質を導電補助剤、及び結着剤と共に混合し、有機溶剤を加えてスラリーとし、該スラリーを正極集電体（正極ケース２）上に任意の塗工方法で塗工し、乾燥することにより正極４を形成する。
【００５８】
ここで、導電補助剤としては、特に限定されるものでなく、例えば、グラファイト、カーボンブラック、アセチレンブラック等の炭素質微粒子、気相成長炭素繊維（ＶＧＣＦ）、カーボンナノチューブ、カーボンナノホーン等の炭素繊維、ポリアニリン、ポリピロール、ポリチオフェン、ポリアセチレン、ポリアセン等の導電性高分子などを使用することができる。また、導電補助剤を２種類以上混合して用いることもできる。尚、導電補助剤の正極４中の含有率としては、１０〜８０質量％とすることが望ましい。
【００５９】
また、結着剤も特に限定されるものではなく、ポリエチレン、ポリフッ化ビニリデン、ポリヘキサフルオロプロピレン、ポリテトラフルオロエチレン、ポリエチレンオキサイド、カルボキシメチルセルロース等の各種樹脂を使用することができる。
【００６０】
さらに、スラリーを構成する有機溶剤についても、特に限定されるものではなく、例えば、ジメチルスルホキシド、ジメチルホルムアミド、Ｎ−メチルピロリドン、プロピレンカーボネート、ジエチルカーボネート、ジメチルカーボネート、γ−ブチロラクトン、アセトニトリル、テトラヒドロフラン、ニトロベンゼン、アセトン等の非プロトン溶媒、メタノール、エタノール等のプロトン性溶媒等を使用することができる。
【００６１】
次いで、この正極４に電解質９を含浸させて該正極４に染み込ませ、その後、正極ケース２の底部中央の正極集電体上に正極４を載置する。次いで、前記電解質９を含浸させたセパレータ５を正極４上に積層し、さらに負極６及び負極集電体７を順次積層し、その後内部空間に電解質９を注入する。そして、負極集電体９上に金属製のばね８を載置すると共に、ガスケット１０を周縁に配し、かしめ機等で負極ケース３を正極ケース２に固着して外装封止する。以上の工程におって、図１に示すコイン型のイオン二次電池１が作製される。
【００６２】
なお、電解質９は、正極（電極活物質）４と対向電極である負極６との間に介在して両電極間の荷電担体輸送を行うが、本実施形態では電解質塩を重水素化溶媒に溶解、もしくは相溶させて使用する。また、本実施形態では、複数の重水素化溶媒を組み合わせたり、重水素化溶媒以外の溶媒や添加物を使用したりすることができる。
【００６３】
以上説明したように、本実施形態のリチウム二次電池１によれば、水素原子の安定同位体である重水素を天然存在比よりも高濃度に含む重水素化溶媒を主な電解質溶媒として用いているので、サイクル寿命が長く、充放電時の安定性に優れた非水電解液二次電池を得ることができる。
【００６４】
また、重水素化溶媒を主な電解質溶媒とする本実施形態のリチウム二次電池１は、多電子反応が可能な有機化合物を活物質とする場合にも安定性を付与することができるため、エネルギー密度が大きく、安定性に優れた非水電解液二次電池を得ることが可能となる。
【００６５】
なお、本発明の技術範囲は上記実施の形態に限定されるものではなく、本発明の趣旨を逸脱しない範囲において種々の変更を加えることが可能である。例えば、上記実施形態の主な電解質溶媒の重水素化溶についても、上記列挙した化学式はその一例であって、これらに限定されるものではない。すなわち、主な電解質溶媒が重質量化合物であれば、本発明の特徴は実現できると考えられるのでエネルギー密度が大きく、安定性に優れた二次電池を得ることが可能である。このような安定同位体元素としては、２Ｈ、１３Ｃ、１５Ｎ、１８Ｏなどが挙げられる。
【００６６】
また、上記実施形態では、コイン型のイオン二次電池について説明したが、電池形状は特に限定されるものでないのはいうまでもなく、円筒型、角型、シート型等にも適用できる。また、外装方法も特に限定されず、金属ケースや、モールド樹脂、アルミラミネートフイルム等を使用してもよい。
【００６７】
さらに、上記実施形態では、本発明の電極活物質を正極活物質に使用したが、負極活物質に使用するのも有用である。
【００６８】
以下に、具体例を示す。
（実施例１）
【００６９】
［二次電池の作製］
市販の重水素化エチレンカーボネート（アイソテック：製品番号５７３０１−９）と重水素化ジエチルカーボネート（アイソテック：製品番号７６０５０−１）とを体積比３：７の割合で混合し、濃度１ＭとなるようにＬｉＮ（Ｃ２Ｆ５ＳＯ２）２を加えて、１ＭのＬｉＮ（Ｃ２Ｆ５ＳＯ２）２を含む重水素化エチレンカーボネートと重水素化ジエチルカーボネートとからなる電解質を作製した。
【００７０】
次に、ルベアン酸：３００ｍｇ、グラファイト粉末６００ｍｇ、ポリテトラフルオロエチレン樹脂バインダー１００ｍｇを測り取り、均一に混合しながら混練した。この混合体を加圧成型して、厚さ約１５０μｍのシートを得た。これを真空中７０℃で１時間乾燥した後、直径１２ｍｍの円形に打ち抜き、ルベアン酸を含む正極を作製した。次に、この正極に、作製した１ＭのＬｉＮ（Ｃ２Ｆ５ＳＯ２）２を含む重水素化エチレンカーボネートと重水素化ジエチルカーボネートとからなる電解質を含浸させた。この電極を、正極集電体上に載置し、前記電解液を含浸させたポリプロピレン多孔質フィルムからなる、厚さ２０μｍのセパレータを積層し、さらに負極となるリチウムをステンレス製集電板に張り合わせたものを積層した。そして、集電体上に金属製のばねを載置すると共に、周縁をガスケットで覆われた負極側部材を重ね、かしめ機によって外装封止した。このようにして、正極活物質としてルベアン酸、負極活物質として金属リチウム、電解質として１ＭのＬｉＮ（Ｃ２Ｆ５ＳＯ２）２を含む重水素化エチレンカーボネートと重水素化ジエチルカーボネートとを有する密閉型のコイン型二次電池を作製した。
【００７１】
［二次電池の動作確認］
作製したコイン型の二次電池を、０．１ｍＡの定電流で電圧が４．０Ｖになるまで充電し、その後、０．１ｍＡの定電流で１．５Ｖまで放電を行った。図２に、作製した二次電池を充放電した結果を示す。この二次電池は、２．４Ｖおよび２．０Ｖに電圧平坦部を有する放電容量０．６ｍＡｈの二次電池であることが確認された。
【００７２】
その後、さらに、４．０〜１．５Ｖの範囲で充放電を繰り返した。その結果、容量密度は２０サイクル後においても活物質あたり２００Ａｈ／ｋｇ以上となり、充放電を繰り返しても容量低下が少ない長サイクル寿命の二次電池であることが確認された。
【００７３】
（比較例１）
［二次電池の作製］
電解液溶媒を重水素化エチレンカーボネート及び重水素化ジエチルカーボネートから通常のエチレンカーボネート及びジエチルカーボネートに変えた以外は、実施例１と同様の方法で、正極活物質としてルベアン酸、負極活物質として金属リチウム、電解質として１ＭのＬｉＮ（Ｃ２Ｆ５ＳＯ２）２を含むエチレンカーボネートとジエチルカーボネートとを有する密閉型のコイン型二次電池を作製した。
【００７４】
［二次電池の動作確認］
作製したコイン型の二次電池を、０．１ｍＡの定電流で電圧が４．０Ｖになるまで充電し、その後、０．１ｍＡの定電流で１．５Ｖまで放電を行った。図３に、作製した二次電池を充放電した結果を示す。この二次電池は、２．３Ｖおよび２．０Ｖに電圧平坦部を有する放電容量０．６ｍＡｈの、二次電池であることが確認された。
【００７５】
しかしながら、４．０〜１．５Ｖの範囲で充放電を繰り返したところ、２０サイクル後の容量密度は活物質あたり２００Ａｈ／ｋｇ以下となり、サイクル劣化が大きい二次電池であることが確認された。
【００７６】
（実施例２）
［有機化合物の合成］
下記式（２５）に示す合成スキームに従って、２，２，６，６−テトラメチルピペリジンメタクリレートを重合反応し、酸化することで、ポリ（２，２，６，６−テトラメチルピペリジノキシメタクリレート）を得た。
【化２７】
2015018718.tif 000029
【００７７】
［二次電池の作製］
正極活物質としてポリ（２，２，６，６−テトラメチルピペリジノキシメタクリレート）を使用した以外は実施例１と同様の方法で、正極活物質として、ポリ（２，２，６，６−テトラメチルピペリジノキシメタクリレート）、負極活物質として金属リチウム、電解質として１ＭのＬｉＮ（Ｃ２Ｆ５ＳＯ２）２を含む重水素化エチレンカーボネートと重水素化ジエチルカーボネートとを有する密閉型のコイン型二次電池を作製した。
【００７８】
［二次電池の動作確認］
作製したコイン型電池を、０．１ｍＡの定電流で電圧が４．０Ｖになるまで充電し、その後、０．１ｍＡの定電流で１．５Ｖまで放電を行った。その結果、この電池は充放電電圧３．６Ｖに電圧平坦部を有する放電容量０．１１ｍＡｈの、二次電池であることが確認された。
【００７９】
その後、４．０〜２．０Ｖの範囲で充放電を１００サイクル繰り返した。その結果、１００サイクル後においても初期の９０％以上となり、充放電を繰り返しても容量低下が少ない長サイクル寿命の二次電池であることが確認された。
【００８０】
（実施例３）
［有機化合物の合成］
下記式（２６）に示す合成スキームに従って、ジヒドロフェナジンジカルボニル化合物の重合体を合成した。
【化２８】
2015018718.tif 000030
【００８１】
具体的には、上記式（２６）に示すように、アルゴン気流中、５，１０−ジヒドロフェナジンと４−ジメチルアミノピリジンとを脱水ピリジンに溶解し、脱水テトラヒドロフランとオギサリルクロリドとの混合溶液を０℃で加え室温で１時間、次いで６０℃で４時間撹拌した。反応終了後、ピリジンを除去し、メタノールを加えて沈殿した黒色粉末をろ過して、ジヒドロフェナジンジカルボニル化合物の重合体を得た。
【００８２】
［二次電池の作製］
電極活物質に黒色の固体であるジヒドロフェナジンジカルボニル化合物の重合体を使用した以外は実施例１と同様の方法で、正極活物質としてジヒドロフェナジンジカルボニル化合物の重合体、負極活物質として金属リチウム、電解質として１ＭのＬｉＮ（Ｃ２Ｆ５ＳＯ２）を含む重水素化エチレンカーボネートと重水素化ジエチルカーボネートとを有する密閉型のコイン型二次電池を作製した。
【００８３】
［二次電池の動作確認］
作製したコイン型の二次電池を、０．１ｍＡの定電流で電圧が４．０Ｖになるまで充電し、その後、０．１ｍＡの定電流で１．５Ｖまで放電を行った。その結果、この電池は充放電電圧２．８Ｖおよび２．４Ｖに電圧平坦部を有する放電容量０．２１ｍＡｈの、二次電池であることが確認された。
【００８４】
その後、４．０〜２．０Ｖの範囲で充放電を１００サイクル繰り返した。その結果、１００サイクル後においても初期の９０％以上となり、充放電を繰り返しても容量低下が少ない長サイクル寿命の二次電池であることが確認された。
【００８５】
（実施例４）
［二次電池の作製］
正極活物質として重水素化ルベアン酸に変えた以外は上記実施例１と同様の方法で、正極物質として重水素化ルベアン酸、負極活物質として金属リチウム、電解質として１ＭのＬｉＮ（Ｃ２Ｆ５ＳＯ２）２を含む重水素化エチレンカーボネートと重水素化ジエチルカーボネートとを有する密閉型のコイン型二次電池を作製した。
【００８６】
［二次電池の動作確認］
作製したコイン型の二次電池を、０．１ｍＡの定電流で電圧が４．０Ｖになるまで充電し、その後、０．１ｍＡの定電流で１．５Ｖまで放電を行った。この電池は２．４Ｖおよび２．０Ｖに電圧平坦部を有する放電容量０．６ｍＡｈの、二次電池であることが確認された。
【００８７】
その後、４．０〜１．５Ｖの範囲で充放電を繰り返した。その結果、容量密度は２０サイクル後においても活物質あたり初期の９５％以上となり、充放電を繰り返しても容量低下が少ない長サイクル寿命の二次電池であることが確認された。
【符号の説明】
【００８８】
１  リチウム二次電池（非水電解液二次電池）
２  正極ケース（正極集電体）
３  負極ケース
４  正極
５  セパレータ
６  負極
７  負極集電体
８  金属製のばね
９  電解質
１０  ガスケット
【図１】
2015018718.tif 000033
【図２】
2015018718.tif 000034
【図３】
2015018718.tif 000035